(57)【要約】本発明は，固体状再生ビスコース繊維の製造方法に関し，再生溶液への紡糸孔を含む紡糸口金を通してビスコース紡糸原液を紡糸して，フィラメントを形成し；前記ビスコース紡糸原液は，紡糸直前のアルカリ比が０．７〜１．０，好ましくは０．８〜０．９であり；前記紡糸孔の少なくとも一部は，円形の開口部を有しており；前記再生溶液は，７０〜１２０ｇ／ｌ，好ましくは９０〜１１０ｇ／ｌの硫酸と，２４０〜３８０ｇ／ｌ，好ましくは３３０〜３７０ｇ／ｌの硫酸ナトリウムと，２０〜５０ｇ／ｌ，好ましくは２５〜３５ｇ／ｌの硫酸亜鉛とを含み；前記再生溶液は，４５〜５５℃の温度，好ましくは４８〜５０℃の温度を有し；前記再生溶液から取り出した後，第２の溶液及び／又は空気中において，上記で定義される最大ストレッチング比の７０％〜９０％，好ましくは８０％〜９０％のストレッチング比で前記フィラメントを引き延ばし；前記フィラメントを脂肪酸エステルで処理する；工程を含む。
2005533191.tif 000002
【特許請求の範囲】
【請求項１】
再生溶液への紡糸孔を含む紡糸口金を通してビスコース紡糸原液を紡糸して，フィラメントを形成し；
前記ビスコース紡糸原液は，紡糸直前のアルカリ比が０．７〜１．０，好ましくは０．８〜０．９であり；
前記紡糸孔の少なくとも一部は，円形の開口部（orifice）を有しており；
前記再生溶液は，７０〜１２０ｇ／ｌ，好ましくは９０〜１１０ｇ／ｌの硫酸と，２４０〜３８０ｇ／ｌ，好ましくは３３０〜３７０ｇ／ｌの硫酸ナトリウムと，２０〜５０ｇ／１，好ましくは２５〜３５ｇ／ｌの硫酸亜鉛とを含み；
前記再生溶液は，４５〜５５℃の温度，好ましくは４８〜５０℃の温度を有し；
前記再生溶液から取り出した後，第２の溶液及び／又は空気中において，上記で定義される最大ストレッチング比（stretching ratio）の７０％〜９０％，好ましくは８０％〜９０％のストレッチング比で前記フィラメントを引き延ばし；
前記フィラメントを脂肪酸エステルで処理する；
工程を含む，固体状再生ビスコース繊維の製造方法。
【請求項２】
前記アルカリ比は，紡糸直前の前記ビスコース紡糸原液に好適な量のアルカリを混合することにより得られることを特徴とする，請求項１に記載の方法。
【請求項３】
前記脂肪酸エステルは，ポリオキシエチレンソルビタン脂肪酸エステルであることを特徴とする，請求項１または２に記載の方法。
【請求項４】
前記フィラメントは，０．０３〜０．７％（セルロース基準でＷ／Ｗで計算される値），好ましくは０．３〜０．４％の量の前記脂肪酸エステルで処理されることを特徴とする，請求項１〜３のいずれか１項に記載の方法。
【請求項５】
前記第２の溶液は，昇温状態（elevated temperature）であることを特徴とする，請求項１〜４のいずれか１項に記載の方法。
【請求項６】
前記フィラメントを切断して，ステープル（staple fibre）を形成する工程をさらに含む，請求項１〜５のいずれか１項に記載の方法。
【請求項７】
すべての前記紡糸孔が，円形の開口部を有することを特徴とする，請求項１〜６のいずれか１項に記載の方法。
【請求項８】
請求項１〜７のいずれか１項に記載の方法により得られる，再生固体状ビスコース繊維。
【請求項９】
ステープルの形態である，請求項８に記載の繊維。
【請求項１０】
上記で定義された６．０ｇ／ｇ以上のＳｙｎｇｉｎａ吸水性を有する，請求項８または９に記載の繊維。
【請求項１１】
ＤＩＮ  ５３８１４により測定される保水率が，７０〜１１０％，好ましくは８０〜９０％である，請求項８〜１０のいずれか１項に記載の繊維。
【請求項１２】
ビスコースしん糸（Viscose waddings）の吸水性，すなわち，European Pharmacopoeia 4
01/2002 : 0034に記載された吸水性のテスト方法により測定される保水量が，２３ｇ／ｇ以上，好ましくは２５ｇ／ｇ以上である，請求項８〜１１のいずれか１項に記載の繊維。
【請求項１３】
ステープルの形態である請求項６〜１２のいずれか１項に記載の繊維を含む，タンポンのような吸水性の製品。
【発明の詳細な説明】
【技術分野】
【０００１】
本発明は，固体状再生ビスコース繊維の製造方法，その製造方法により得られる繊維，およびその繊維を含む吸水性の製品，特にタンポンに関する。
【背景技術】
【０００２】
本発明の目的に対して，「ビスコース繊維」という用語は，例えば，標準のビスコース繊維，モダル（Ｍｏｄａｌ）繊維，ポリノジック繊維などの全てのタイプの再生ビスコース繊維を含むことを意味する。
【０００３】
タンポンの製造に一般的に使用される最先端の繊維の材料は，標準のビスコース繊維，いわゆるトリローバル（ｔｒｉｌｏｂａｌ）ビスコース繊維と綿である。以下で説明するＬｅｎｚｉｎｇ  Ｓｙｎｇｉｎａテストによるこれらの繊維の特定の吸水性は，綿では約４．５ｇ／ｇ，標準ビスコースでは約６．５ｇ／ｇ，トリローバルビスコース繊維では６．５ｇ／ｇである。
【０００４】
タンポン製造者の目的は，最小限の量の繊維材料とコストを備える吸水性のレベルを得ることである。
【０００５】
綿は，吸水性が不十分であるため，タンポンに利用される繊維の材料として段階的に廃止されることが予想される。一方，トリローバル繊維は，製造のコストが非常に高く，通常のビスコースと比べ，タンポンに加工するのが非常に困難である。
【０００６】
セルロース系繊維の吸水性を高めるために，以下のような多くの異なるアプローチが報告されている。
１．セルロース系繊維にモノマーをグラフトさせることによる化学修飾
２．セルロース系繊維マトリクス中にカルボキシルメチルセルロース，キトサン，セルロースカルバメート（cellulose carbamate），アルギネートまたはグアラン（guaran）のような吸水性ポリマーを取り込むことによる化学修飾
３．例えばＵＳ−Ａ４，１２９，６７９で知られているように，中空繊維または潰れた中空繊維のような繊維の物理修飾，または
４．例えば，ＥＰ−Ａ１  ０  ３０１  ８７４で知られているように，２：１〜１０：１のアスペクト比を有する少なくとも３つのリム（limb）を備える複数リムを有する（multilimbed）押出し孔を伴う紡糸口金を使用することにより得られる複数リムを有する繊維（いわゆるトリローバル繊維）
【発明の開示】
【発明が解決しようとする課題】
【０００７】
セルロース系繊維の化学修飾の欠点は，タンポンのような非常に敏感な医学的な応用のためには，高価かつ手間を要する毒物学的かつ生理学的な試験の手順が必要であること，また，化学的に安全であったとしても，Ｔｏｘｉｃ  Ｓｈｏｃｋ  Ｓｙｎｄｒｏｍ（ＴＳＳ）の発生により，タンポン製造者が化学修飾された繊維材料を利用することが妨げられる。
【０００８】
複数リムを有する押出し孔を備える紡糸口金から紡糸された複数リムを有する繊維の欠点は，このような紡糸口金の製造には非常にコストがかかること，このような紡糸口金は目詰まりに対して非常に敏感であり，頻繁に交換する必要があるため，紡糸ラインの生産性が低下すること，また，繊維のもろいリムが，カーディング工程中に繊維屑の生成下，分解してしまうこと，である。
【０００９】
本発明の目的は，再生セルロース系繊維，特にビスコース繊維の製造方法を提供することである。かかる繊維は，固体状であり（すなわち，中空でないか，あるいは潰れた中空でない），ＥＰ−Ａ１  ０  ３０１  ８７４で公知の繊維のように複数のリムを有するものではなく，吸水性が改善されたものである。上記方法は，適度な製造コストのみを伴うべきである。
【００１０】
本発明のさらなる目的は，再生されたセルロース系繊維を提供することである。かかる繊維は，固体状であり，複数のリムを有していないが，このような事実にもかかわらず，吸水性が完全されている。
【００１１】
最終的に，本発明の目的は，上記新規な繊維を含む吸水性の製品，特にタンポンを提供することである。
【課題を解決するための手段】
【００１２】
本発明に係る固体状再生ビスコース繊維の製造方法は，再生溶液への紡糸孔を含む紡糸口金を通してビスコース紡糸原液を紡糸して，フィラメントを形成し；前記ビスコース紡糸原液は，紡糸直前のアルカリ比が０．７〜１．０，好ましくは０．８〜０．９であり；前記紡糸孔の少なくとも一部は，円形の開口部（orifice）を有しており；前記再生溶液は，７０〜１２０ｇ／ｌ，好ましくは９０〜１１０ｇ／ｌの硫酸と，２４０〜３８０ｇ／ｌ，好ましくは３３０〜３７０ｇ／ｌの硫酸ナトリウムと，２０〜５０ｇ／１，好ましくは２５〜３５ｇ／ｌの硫酸亜鉛とを含み；前記再生溶液は，４５〜５５℃の温度，好ましくは４８〜５０℃の温度を有し；前記再生溶液から取り出した後，第２の溶液及び／又は空気中において，上記で定義される最大ストレッチング比（stretching
ratio）の７０％〜９０％，好ましくは８０％〜９０％のストレッチング比で前記フィラメントを引き延ばし；前記フィラメントを脂肪酸エステルで処理する；工程を含む。
【００１３】
驚くべきことに，より遅い再生速度を認める条件下で円形の孔を有する紡糸口金からビスコース繊維を紡糸することにより，また，高い引き延ばしの適用により，その繊維は，通常のビスコース繊維よりも非常に優れたＳｙｎｇｉｎａ吸水性を示すことがわかった。その程度は，トリローバル紡糸口金から防止されたトリローバルビスコース繊維と同程度であった。さらに，その繊維は，その化学的縮み（chemical crimp）や特別な表面構造のため，カーディングやタンポンの製造に対して顕著な利点を有する。
【００１４】
フィラメントの引き延ばしは，最大ストレッチング比の７０％〜９０％，好ましくは８０％〜９０％のストレッチング比で行われるべきである。
【００１５】
最大ストレッチング比は，例えば，フィラメントの再生度，紡糸速度，紡糸口金の大きさ及び／又は製造ラインにおける紡糸部分の数などの様々なパラメータに依存している。また，最大ストレッチング比は，前もって，張力計によりそれぞれの場合で定義されてもよい。
【００１６】
ビスコース原液から防止され，また，同一の条件下かつその条件と同一の設備をもって再生溶液中で再生されたビスコースフィラメントのトウ（tow）は，空気中及び／又は異なる速度の２つのゴデット（godet）の間に配置された加熱された第２の溶液中で引き延ばされる。ここで，上記設備は，所望の繊維の製造に適用／使用されるように意図されている。張力計は，第２のゴデットの前に直接トウの張力を測定する。
【００１７】
引き延ばしの低い程度から始めて，第１のゴデットの速度が徐々に低下する。それゆえ，ストレッチング比は増加する。ストレッチング比の増加により，トウの張力もまた最大張力まで増加する。このようにして，ストレッチング比が得られる。この点を越えると，ここのフィラメントが分解し始め，トウの張力が低下する。最大ストレッチングレベルのストレッチング比は記録されており，それがいわゆる最大ストレッチング比である。本発明によれば，全てのレベルのストレッチングは，最大ストレッチング比の７０％〜９０％，好ましくは８０％〜９０％のストレッチング比で行われなければならない。２段階のストレッチングの場合には，「ストレッチング比」との用語は，２段階のストレッチングに適用される合計量のストレッチングに言及している。
【００１８】
アルカリ比は，ビスコース紡糸原液中の全アルカリ濃度（ｗ／ｗ）をビスコース紡糸原液中の全セルロース濃度（ｗ／ｗ）で除することにより計算される。全アルカリ濃度は，ビスコース原液中のアルカリ水酸化物，アルカリ炭酸塩およびアルカリ硫化物の量により与えられ，また，"CHEMIEFASERN nach dem Viskoseverfahren" (K. GOTZE, 3RD edition, Springer-
Verlag 1967)に記載されたようなJentgenによる分析方法により決定される。
【００１９】
本発明に係る製造方法の好ましい実施形態においては，前記アルカリ比は，紡糸直前の前記ビスコース紡糸原液に好適な量のアルカリを混合することにより得られる。これは，例えば注入により得られる。
【００２０】
好ましくは，フィラメントの処理に使用される脂肪酸エステルは，例えば，ＴＷＥＥＮ（登録商標）２０（ICI
Surfactants社から入手可能）のようなポリオキシエチレンソルビタン脂肪酸エステルである。
【００２１】
上記繊維の処理は，最先端のビスコースの製造方法として公知の最終工程及び後処理工程のうちのいずれの段階，特に，繊維の乾燥前の最終処理段階で行われてもよい。さらに，上記繊維の処理は，当該分野で公知の例えばスプレー仕上げ（spray finishing）のような方法により，例えばカーディングのような繊維のさらなる製造の様々な工程の間に行われる。
【００２２】
好ましくは，上記繊維は，０．０３〜０．７％（セルロース基準でＷ／Ｗで計算される値），好ましくは０．３〜０．４％の量の前記脂肪酸エステルで処理される。
【００２３】
好ましくは，上記第２の溶液は，昇温状態（elevated temperature）である。以下に示すように，フィラメントの引き延ばし（ストレッチング）は，第２の溶液中で，空気中または双方の代替（alternative）を含む２段階の手順の中で行われてもよい。
【００２４】
さらに好ましい実施形態においては，フィラメントは，ステープル繊維を形成するために切断される。
【００２５】
好ましくは，紡糸口金の全ての紡糸孔は，円形の開口部（orifice）を有している。しかしながら，円形の開口部を有する双方の孔と複数のリムを有する開口部のような異なる開口部を有する孔とを含む紡糸口金からフィラメント押し出すこともまた可能である。
【００２６】
本発明による再生された固体状ビスコース繊維は，本発明による製造方法により得ることができる。本発明による繊維は，好ましくは，ステープル繊維の形態で存在する。上記繊維の力価（titre）は，０．５ｄｔｅｘ〜６．０ｄｔｅｘ，好ましくは２．５ｄｔｅｘ〜４ｄｔｅｘの範囲内であってもよい。
【発明の効果】
【００２７】
本発明による繊維は，以下の特徴を有している。
上記繊維は固体状であり，中空でもなく，潰れた構造でもない。
上記繊維の断面には，不規則なリムが示されている。特定の理論により結び付けられることを望むことなく，これらの不規則なリムは，紡糸中の緩やかな再生と強い放射状の収縮により得られると信じられている。この断面は，繊維の剛性を高め，より高い特定の表面を提供する。
【００２８】
上記繊維は，固体状の繊維であって，ＥＰ−Ａ１  ０  ３０１  ８７４に開示されたような２：１以上のアスペクト比を有するリムを持たないが，その繊維は，優れた吸水特性を示す。
・下記に開示されたテスト方法による６．０ｇ／ｇ以上の特定のＳｉｎｇｉｎａ吸水性
・ビスコースしん糸の吸水性のためのテスト方法，すなわち，European
Pharmacopoeia 4 01/2002 : 0034に記載されたＡｂｓｏｒｂｅｎｔの方法により測定された，２３g／ｇ以上の，好ましくは２５g／ｇ以上の水分保持量
・DIN 53814により，Wｔ計算方法を使用して測定された，７０〜１１０％以上の，好ましくは８０〜９０％以上の保水率
【００２９】
さらに，本発明による繊維は，カーディング中に，高レベルのクリンプ（crimp），提供バルク（provideing
bulk）および卓越した加工性を示す。
【００３０】
本発明による繊維は，タンポンのような吸水性の製品に申し分なく好適である。それゆえ，本発明はまた，ステープルの形態の本発明による繊維を含むタンポンのような吸水性の製品を提供する。
【発明を実施するための最良の形態】
【００３１】
（実施例）
（テスト方法）
（Ｓｙｎｇｉｎａ試験）
Ｓｙｎｇｉｎａ試験は，タンポン中の繊維の吸水性を評価する。以下に記載された試験は，ＥＤＡＮＡ試験方法ＥＲＴ  ３５０．０−０２を簡略化したものである。
【００３２】
図６は，上記試験方法の実施に使用される装置を示している。ここで，
１                        測定セルを示す
２                        供給容器を示す
３                        排水路（overflow
line）を示す
４                        排水口（run out）を示す
５                        コンドームを示す
６，７，１１および１３    それぞれ，ゴム製のリングを示す
８                        タンポン又はタンポンの形状のプラグを示す
９                        チューブを示す
１０                      充填チューブを示す
１２                      排水口を示す
１４                      メンシャー（mensur）を示す
Ａ，Ｂ                    バルブを示す
【００３３】
上記試験方法の原理は，コンドームにより形成された柔軟性のメンブレン中のタンポンに常圧を加えることにより，実験室内で膣内の環境をシミュレートすることである。タンポンの液体漏れが生じる量まで流体を導入することにより，保水量，液体吸収量，および水置換（water displacement）をも測定することができる。タンポンの重量は，試験前（乾燥状態）および試験後（湿潤状態）に，吸収された流体の重量を計算するために必要とされる。
【００３４】
（試薬）
Ｓｉｎｇｉｎａ流体としては，蒸留水又は脱イオン水が使用される。
【００３５】
（試料の調製）
８〜１１％の湿度を有する２．７５ｇのステープル繊維を秤量し，カーディング装置，ＵＳＴＥＲ  ＭＤＴＡ３型に，ロータリング３とともに供給する。コンバインローラの速度は，１３９０ｒｐｍである。それぞれ７５秒間稼動させる。約９０ｃｍの長さの得られたカードスライバー（card sliver）は，３０ｃｍの長さの帯を形成するために，三重にされる。このカードスライバーは，２つのローラの間で圧力が加えられるか，あるいはカレンダー上で小型化される。カードスライバーの小型化中に非常に高い圧力を加えることにより，剛体，すなわち避けるべき材料のようなカードボードの形成に導いてもよい。
【００３６】
小型化されたスライバーの受領は，２．７０gに調整され，ワインディングによりシリンダを形成するための媒体に入れられる。この手順の間，ロールは１５０ｇの計数管シリンダにより，押し下げられる。
【００３７】
次いで，試料は，プラグのための機械的圧縮にかけられる。これは，機械的装置であり，タンポンの形状をしたプラグを形成することができる。上記プラグは，一般的な指状のタンポンと同じ体積，質量及び繊維の配向度を有しており，シリンダーの側面に沿って８つの溝を含んでいる。上記プラグは，８０Ｎ・ｍで１０分間加圧され，試験直前の過剰な状態のために，再び秤量される。
【００３８】
図７〜１１には，Ｓｉｎｇｉｎａ試験を行うためにタンポンの形状にプレスされたものを製造することによるプレスの様子が描かれている。
図７は，Ｓｙｎｇｉｎａ試験方法のための試験用試料を調製するために使用される機械的プレス機を示している。
図８は，図７の機械的プレス機のある部品のＡ−Ａ線による断面図である。
図９は，図７の機械的プレス機の別の部品のＢ−Ｂ線による断面図である。
図１０は，図８の領域Ｙの拡大断面図である。
図１１は，図９の領域Ｚの拡大断面図である。
【００３９】
図７を参照すると，プレス４１は，基盤プレート４２上に配置され，また，下側ブランシング（lower brancing）４３を含み，下側ブランシング４３には，下側グリッピング装置４４が配置される。また，上側ブランシング４５は，水平方向および垂直方向に回転可能であり，昇降装置４７により置換可能であり，昇降手段４７には，上側グリッピング装置４６が連結されている。
【００４０】
図８は，図７のＡ−Ａ線による上側グリッピング装置４６の断面を示している。この上側グリッピング装置は，４つの上側グリッピングジョー４６１〜４６４を含む。
【００４１】
図９は，図７のＢ−Ｂ線による下側グリッピング装置４４の断面を示している。この下側グリッピング装置は，４つの下側グリッピングジョー４４１〜４４４を含む。
【００４２】
図１０は，図８における領域Ｙの拡大断面を示している。４つの上側グリッピングジョー４６１〜４６４の正確な寸法は，図１０（ｍｍで）における寸法に起因する。下側グリッピングジョー４４２は１点鎖線により描かれている。
【００４３】
図１１は，図９の領域Ｚの拡大断面を示している。４つの下側グリッピングジョー４４１〜４４４の正確な寸法は，図１１（ｍｍで）における寸法に起因する。上側グリッピングジョー４６３は１点鎖線により描かれている。
【００４４】
サンプルを調製するために，予め調整された，圧縮されコイル状にされたカードスライバー（重量＝２．７ｇ）が，垂直方向に下側グリッピングジョー４４１〜４４４の間の開口部に挿入され，ダイナモメトリックキーで補助しながら，下側グリッピングジョーにわずかな圧力を加えることにより固定される。次に，図１０および１１に示されているように，上側グリッピング装置４６を回転させて，上側グリッピングジョー４６１〜４６４と下側グリッピングジョー４４１〜４４４とが互いに同じ高さになるまで，上側グリッピング装置４６を下降させる。最終的には，上側グリッピングジョー４６１〜４６４と下側グリッピングジョー４４１〜４４４とは，互いに隣接して交互に位置するようになる。コイル状のカードスライバーは，このとき，空間４８（図１０および１１を参照）に位置している。この空間４８は，それぞれ，グリッピングジョー４４１〜４４４，４６１〜４６４により予め定められている。そして次に，カードスライバーは，グリッピングジョーの締め付けによりプレスされる。そのような目的のため，ダイナモメトリックキー（dynamometric key）は，下側ブランシング４３に供給される矩形のネック（square neck）に入れられ，１１０Ｎ・ｍのトルクがかけられて，非常に強く締め付けられる。上記プレス操作は，１０分間続けられる。このようにして，プレスされた物は，８つの溝を有する特徴的な形状にされる。
【００４５】
このプラグは，さらなる変更を加えることなく，Ｓｙｎｇｉｎａ試験に使用され得る。プラグの長さは約５３ｍｍであり，その直径は１４〜１５ｍｍである。上記プラグの縦方向または半径方向の寸法は，少なくとも７日間変化しない。
【００４６】
タンポンが試料として使用される場合には，包装またはアプリケータは除去されなければならない。上記試料は，試験直前に包装を外すべきであり，取り外し用の紐は切断されるべきである。試験ごとの試料の数は３つである。
【００４７】
（コンドームの装着および交換）
試験用メンブレンとしては，張力が１７ＭＰａと３０ＭＰａの間にある，真っ直ぐで無潤滑のコンドームが使用される。上記コンドームは，開封され，解かれた状態になっている。上記コンドームは，開放端から２０ｍｍと１６０ｍｍの長さのところにマークされる。
【００４８】
上記コンドームは，ロッドで支持された試験装置のチャンバ１を通して，１６０ｍｍのマークが，チャンバ１のより小さい方の開口部（チャンバ１の底側）の縁に位置するように，挿入される。コンドームの先端部は切断され，ゴム製のバンドで固定される。このとき，１６０ｍｍのマークは，チャンバ１のより小さい方の開口部の縁にある状態で維持される。上記コンドームは，チャンバ１の大きな開口部を通して，２０ｍｍのマークが開口部の縁に位置するように引き出され，ゴム製のバンドで固定される。試験用コンドームは，（ａ）漏れが生じた場合に，（ｂ）１か月ごと，のいずれかが最初に生じた時点で交換される。
【００４９】
（手順）
タンポン，または上記（試料の調製）の項で調製されたプレスされたプラグは，なるべく正確に０．０１ｇ秤量される。この重量は記録される。
【００５０】
図６に示したように，試験装置のチャンバ１が空の間は，タンポン８は，コンドーム５内に置かれる。このとき，タンポン８の中心はチャンバー１の中心にあり，底側の端部（取り出し用のひもが取り付けられている方の端部）は，チャンバ１の底に向かって位置している。このセルの中心にプラグを載置に際には，ピンセットを使用するのが便利である。
【００５１】
この後，バルブＡが開かれ，チャンバ１に水が充填される。小さなチューブ９がチャンバ１に挿入され，タンポン／プラグ８の上端部と接触する。その後，バルブＡが再び閉じられる。
【００５２】
次いで，圧力を均等にするために，バルブＢが開かれる（図６に示されているように，１７０ｍｍの水のカラムと等しい圧力になるように設定されている）。充填チューブ１０がゴム製リングとともに挿入され，１１．２５ｍｌの試験用液体がチューブ１０に充填される。このときストップウォッチをスタートさせる。
【００５３】
３分後に，バルブＢが閉じられる（ただし，排水口４を通して交換される水があるうちは除く）。いくらかの液体が充填チューブ１０および小さなチューブ９からあふれている場合には，Ｓｏｃｏｒｅｘピペットを使用してあふれた液体を吸引する。次に，充填チューブ１０を取り除き，測定用セルを上昇させる。
【００５４】
次いで，チューブ９を取り除き，バルブＡが開かれ，上記コンドームが解かれる。このとき，ピンセットを使用して，タンポン／プラグ８を取り除くと簡単である。その後，バルブＡが閉じられ，チャンバ１が固定される。
【００５５】
取り除かれたタンポン／プラグ８は，直ぐに，なるべく正確に０．０１ｇ秤量される。その湿潤状態での重量が記録される。残留している水は，チャンバ１から排水される。
上記試験は，同じ繊維のサンプルからの新しいプラグを使用して３回繰り返されるべきである。
上記テストのために，チャンバ１は泡を全く含まないように充填されるべきである。
【００５６】
（結果の計算と表示）
それぞれの試料タンポン／プラグの吸水性は，以下のようにして計算される。
Ａ＝Ｂ−Ｃ
ここで，
Ａ＝グラム当たりの（in grams）タンポン／プラグの吸水性
Ｂ＝飽和状態（湿潤状態）のタンポン／プラグのグラム当たりの重量
Ｃ＝乾燥状態のタンポン／プラグのグラム当たりの重量
【００５７】
その結果は，小数点１桁目に表されている。全ての数の試料の平均吸水性が計算される。
ｇ試験用液体／ｇ繊維における特定のＳｙｎｇｉｎａ吸水性は，平均吸水性（Ａ）を乾燥状態タンポン／プラグのグラム当たりの平均重量（Ｃ）で除することにより計算される。
【００５８】
（保水性）
上記繊維の保水性は，ＤＩＮ５３８１４に記載された試験方法により，Ｗｔ計算方法を使用して測定される。
【００５９】
（水分保持量）
上記繊維の水分保持量は，ビスコースしん糸の吸水性のためのテスト方法，すなわち，European
Pharmacopoeia 4 01/2002 : 0034に記載されたＡｂｓｏｒｂｅｎｔの方法により測定される。
【００６０】
（クリンプ）
クリンプは，クリンプ試験機「Vibrotex 400型」（Lenzing Technik GmbH & COKG社から入手可能）を使用して測定された。
【００６１】
（実施例１）
８．２５％のセルロース，７．１５％のアルカリ（その結果，０．８７のアルカリ比を有する）及び２．３％の硫黄の組成と，２０℃で３５ｓのｂａｌｌｆａｌｌ粘度と，１３．５°ＨＯＴＴＥＮＲＯＴＨの熟成指数と，を有するビスコースを，８００個の９０μｍの直径の円形の孔を備える紡糸口金を通して紡糸した。紡糸溶液は，４９℃の温度において，９８ｇ／ｌの硫酸と，３４５ｇ／ｌの硫酸ナトリウムと，３０ｇ／ｌの硫酸亜鉛とを含む組成であった。紡糸速度は，５５ｍ／ｍｉｎであった。最大ストレッチング比は，１０７％に定めた。フィラメントは，９０℃に加熱した第２溶液中で，９０％のストレッチング比（これは，最大ストレッチング比の８４％に当たる）で引き延ばされた。上記第２溶液は，１７ｇ／ｌの硫酸を含んでいた。次いで，フィラメントは４０ｍｍの長さのステープルに切断され，洗浄され，脱硫され，再び洗浄され，最後に，ポリオキシエチレンソルビタン脂肪酸エステル（ＩＣＩ  Ｓｕｒｆａｃｔａｎｔｓ社から入手可能なＴｗｅｅｎ（登録商標）２０）を１０ｇ／ｌ含む仕上げ溶液を使用して仕上げをした後，乾燥させた。
【００６２】
上記繊維は，２．６５ｄｔｅｘの滴定濃度，条件付けられた状態で２８．７ＣＮ／ｔｅｘの引っ張り強さ（tenacity），１５．０％の伸び率，および６．３ｇ／ｇのＳｙｎｇｉｎａ吸水性を有していた。上記繊維の保水性は９０％であり，その水分保持量は２７．８ｇ／ｇであった。上記繊維は，１６．２％の除去クリンピングと，９．０％の回復クリンプを有していた。
抽出および次のＨＰＬＣ分析により決定される上記繊維の仕上げの程度は，０．２１％であった。
【００６３】
上記繊維の断面は，特に，その不規則なリムを有する構造は，図１に示されている。２：１以下，典型的に１：１のアスペクト比を有するために，上記リムは，最新技術であるトリローバル繊維よりも非常に壊れやすい。このことは，カーディングやタンポンの製造中における繊維の機械的安定性に肯定的な影響を有している。
【００６４】
ポリオキシエチレンソルビタン脂肪酸エステルのＳｙｎｇｉｎａ吸水性への肯定的な影響は，実施例１および２の比較により裏付けることができる。
【００６５】
（実施例２）
実施例１に記載された条件と同じ条件下で製造された繊維を，０．３ｇ／ｌのポリオキシエチレンソルビタン脂肪酸エステルの代わりに，０．３ｇ／ｌの脂肪酸ポリグリコールエステルを含む仕上げ溶液を使用して仕上げした。エタノール抽出および次のＨＰＬＣ分析により決定されるこの繊維の仕上げの程度は，０．０９％であった。この繊維は，６．１ｇ／ｇのＳｉｎｇｉｎａ吸水性を有していた。
【００６６】
高いＳｉｎｇｉｎａ吸水性を得るためには，紡糸中の最大ストレッチの程度が本質的であり，実施例１および３の比較により，このことを裏付けることができる。
【００６７】
（実施例３）
ビスコース繊維を，ストレッチング比を除いて，実施例１に記載された条件と同じ条件下で製造した。最大ストレッチング比は，１０４％に定めた。繊維の紡糸中において，わずか５５％（これは，最大ストレッチング比の５３％に当たる）で繊維が引き延ばされた。この繊維を，０．３ｇ／ｌの脂肪酸ポリグリコールエステルを含む仕上げ溶液を使用して仕上げした。エタノール抽出および次のＨＰＬＣ分析により決定されるこの繊維の仕上げの程度は，０．０９％であった。
【００６８】
（実施例４）
実施例４は，たとえ，高いレベルのストレッチが適用されたとしても，高い亜鉛濃度を有する紡糸溶液中での０．５９のアルカリ比を有する通常のビスコースの紡糸によっては，Ｓｙｎｇｉｎａ吸水性は改善されない，ということを示している。
【００６９】
８．６０％のセルロース，５．０９％の水酸化ナトリウム，及び２．２６％の硫黄の組成と，２０℃で５２ｓのｂａｌｌｆａｌｌ粘度と，１４．５°ＨＯＴＴＥＮＲＯＴＨの熟成指数と，を有するビスコースを，８００個の９０μｍの直径の円形の孔を備える紡糸口金を通して紡糸した。紡糸溶液は，４９℃の温度において，１００ｇ／ｌの硫酸と，３４５ｇ／ｌの硫酸ナトリウムと，３０ｇ／ｌの硫酸亜鉛とを含む組成であった。紡糸速度は，５５ｍ／ｍｉｎであった。フィラメントは，９０℃に加熱した第２溶液中で，８７％のストレッチング比（これは，最大ストレッチング比の８５％に当たる）で引き延ばされた。上記第２溶液は，１７ｇ／ｌの硫酸を含んでいた。次いで，フィラメントは４０ｍｍの長さのステープルに切断され，洗浄され，脱硫され，再び洗浄され，最後に，ポリオキシエチレンソルビタン脂肪酸エステルを１０ｇ／ｌ含む仕上げ溶液を使用して仕上げをした後，乾燥させた。
【００７０】
上記繊維は，３．２３ｄｔｅｘの滴定濃度，条件付けられた状態で２７．３ＣＮ／ｔｅｘの引っ張り強さ（tenacity），１５．５％の伸び率，および５．６ｇ／ｇのＳｙｎｇｉｎａ吸水性を有していた。上記繊維の保水性は７９．５％であり，その水分保持量は１９．０ｇ／ｇであった。上記繊維の除去クリンプは８．５％，回復クリンプは４．９％であった。エタノール抽出および次のＨＰＬＣ分析により決定されるこの繊維の仕上げの程度は，０．３３％であった。
この繊維の断面を図２に示した。
【００７１】
（実施例５：アルカリ注入）
８．５８％のセルロース及び５．１９％の水酸化ナトリウムの組成と，６０ｓのｂａｌｌｆａｌｌ粘度と，１３．３°ＨＯＴＴＥＮＲＯＴＨの熟成指数と，を有するビスコース流動体（flow）を，５．０３ｇ／ｍｉｎの流量の５０％苛性ソーダ混合し，８００個の孔を有する紡糸口金によって紡糸溶液中で紡糸した。この孔のそれぞれは，９０μｍの直径を有していた。混合物の組成は，８．２５％のセルロース，７．１３％の水酸化ナトリウム（アルカリ比＝０．８６），及び２．３％の硫黄であった。また，ｂａｌｌｆａｌｌ粘度は３６ｓであった。
【００７２】
紡糸溶液は，４９℃の温度において，１０１ｇ／ｌの硫酸と，３５０ｇ／ｌの硫酸ナトリウムと，３１．７ｇ／ｌの硫酸亜鉛とを含んでいた。５５ｍ／ｍｉｎの紡糸速度で，１０４％の最大ストレッチング比が得られた。フィラメントは，加熱した第２溶液中で８８％のストレッチング比（これは，最大ストレッチング比の８５％に当たる）で引き延ばされた。また，フィラメントは，実施例１に記載された条件と同じ条件で処理された。
【００７３】
上記繊維は，２．７９ｄｔｅｘの滴定濃度，条件付けられた状態で２８．５ＣＮ／ｔｅｘの引っ張り強さ（tenacity），１５．６％の伸び率，および６．３ｇ／ｇのＳｙｎｇｉｎａ吸水性を有していた。上記繊維は，８３％の保水性と，２５．４ｇ／ｇの水分保持量を有していた。
上記繊維の除去クリンプは１６．０％，回復クリンプは８．６％であった。エタノール抽出および次のＨＰＬＣ分析により決定されるこの繊維の仕上げの程度は，０．２９％であった。
この繊維の断面は，図３に示されたように，不規則な構造を示している。
【００７４】
（実施例６：従来技術による固体状のビスコース繊維）
８．６３％のセルロース，５．２２％のアルカリ（アルカリ比＝０．６），及び２．３７％の硫黄の組成と，５８ｓのｂａｌｌｆａｌｌ粘度と，１４．３°ＨＯＴＴＥＮＲＯＴＨの熟成指数と，を有するビスコースを，５３℃の温度で，９０μｍの直径の円形の孔を備える紡糸口金によって，紡糸速度５０ｍ／ｍｉｎで，紡糸溶液中で紡糸した。このとき，上記紡糸溶液は，８８ｇ／ｌの硫酸と，２６７ｇ／ｌの硫酸ナトリウムと，１０ｇ／ｌのを含んでいた。
【００７５】
フィラメントは，初めに，空気中で４０％のストレッチング比で引き延ばされ，次いで，過熱された第２溶液中で１３％のストレッチング比で引き延ばされた。そして，フィラメントを，切断，洗浄，脱硫および漂白した。この繊維を，１０ｇ／ｌのＴｗｅｅｎ（登録商標）２０（ＩＣＩ  Ｓｕｒｆａｃｔａｎｔｓ社から入手可能）を含む仕上げ溶液を使用して仕上げした。
【００７６】
上記繊維は，３．５３ｄｔｅｘの滴定濃度，条件付けられた状態で，２３．２ＣＮ／ｔｅｘの引っ張り強さ（tenacity）と２１．３％の伸び率を有していた。この繊維のＳｙｎｇｉｎａ吸水性は，５．５ｇ／ｇであった。
この繊維の断面を図４に示した。
【００７７】
（実施例７：トリローバルビスコース繊維）
８．５７％のセルロース，５．２％の水酸化ナトリウム，及び２．１５％の硫黄からなり，２０℃で７０ｓのｂａｌｌｆａｌｌ粘度と，１５．３°ＨＯＴＴＥＮＲＯＴＨの熟成指数とを有するビスコースを，Ｙ字型の孔を有する防止口金を通して紡糸した。このときのリムの長さと幅との比は７２μｍ：３３μｍであった。
【００７８】
紡糸溶液の組成は，４９℃の温度において，１３０ｇ／ｌの硫酸，３６５ｇ／ｌの硫酸ナトリウム，及び１０．３ｇ／ｌの硫酸亜鉛であった。フィラメントは，空気中で１７％のストレッチング比で引き延ばされた後，９０℃に加熱した第２溶液中で，３６％のストレッチング比で引き延ばされた。上記第２溶液は，２０ｇ／ｌの硫酸を含んでいた。次いで，フィラメントは４０ｍｍの長さのステープルに切断され，洗浄，脱硫，再洗浄され，最後に，１．６ｇ／ｌの脂肪酸ポリグリコールエステルで仕上げをした後，乾燥させた。このときの紡糸速度は５３ｍ／ｍｉｎであった。
【００７９】
上記繊維は，３．４４ｄｔｅｘの滴定濃度，条件付けられた状態で，２０．６ＣＮ／ｔｅｘの引っ張り強さ（tenacity）と１７．５％の伸び率を有していた。また，この繊維の保水率は８８％であり，水分保持量は２５．２ｇ／ｇであった。エタノール抽出による仕上げレベルは，０．０６％であった。
上記繊維のＳｙｎｇｉｎａ吸水性は，６．４ｇ／ｇであった。この繊維の断面の形状を図５に示した。
【図面の簡単な説明】
【００８０】
【図１】実施例１に係る繊維の断面図，特に，その不規則なリムを有する構造を示す図である。
【図２】実施例４に係る繊維の断面図である。
【図３】実施例５に係る繊維の断面図である。
【図４】実施例６に係る繊維の断面図である。
【図５】実施例７に係る繊維の断面図である。
【図６】Ｓｙｎｇｉｎａ試験を行うための装置の全体構成を示す説明図である。
【図７】Ｓｙｎｇｉｎａ試験方法のための試験用試料を調製するために使用される機械的プレス機を示す正面図である。
【図８】機械的プレス機のある部品のＡ−Ａ線による断面図である。
【図９】図７の機械的プレス機の別の部品のＢ−Ｂ線による断面図である。
【図１０】図８の領域Ｙの拡大断面図である。
【図１１】図９の領域Ｚの拡大断面図である。
【図１】
2005533191.tif 000003
【図２】
2005533191.tif 000004
【図３】
2005533191.tif 000005
【図４】
2005533191.tif 000006
【図５】
2005533191.tif 000007
【図６】
2005533191.tif 000008
【図７】
2005533191.tif 000009
【図８】
2005533191.tif 000010
【図９】
2005533191.tif 000011
【図１０】
2005533191.tif 000012
【図１１】
2005533191.tif 000013
【国際調査報告】
2005533191.tif 000014
2005533191.tif 000015
2005533191.tif 000016